【手続補正書】
【提出日】平成26年6月10日(2014.6.10)
【手続補正１】
【補正対象書類名】明細書
【補正対象項目名】０１３４
【補正方法】変更
【補正の内容】
【０１３４】
従って、また、予期に反して、本発明は、製造業者に、満足し得る気密性を示すと共に、工業的に使用する内部ライナーと比較して、転がり抵抗性を低下させる膨張ガスに対して気密性の層用の組成物を得ること可能にし、且つ気密層を工業的に製造するのに現在使用されている装置に大きな変更を必要としない解決策を提供している。
また、本発明は以下の態様であり得る。
〔１〕膨張ガスに対して気密性のエラストマー層を備えたインフレータブル物品であって、前記エラストマー層が、非熱可塑性エラストマーとしての、単独でまたは１種以上の他の非熱可塑性エラストマーとのブレンドとして使用するブチルゴム、架橋系、0〜120phrの範囲内の含有量の任意構成成分としての補強用充填剤、およびポリイソブチレンブロックを含む熱可塑性エラストマーを少なくとも含む少なくとも１種のゴム組成物を含み、前記熱可塑性エラストマーの含有量が、3〜80phr (非熱可塑性エラストマーの100質量部当りの質量部)の範囲内にあることを特徴とする前記インフレータブル物品。
〔２〕ポリイソブチレンブロックを含む熱可塑性エラストマーの含有量が、5〜50phrの範囲内である、前記〔１〕記載のインフレータブル物品。
〔３〕前記ゴム組成物が、添加補強用充填剤と添加熱可塑性エラストマーの合計容量に対して、容量パーセントとして10％以上の含有量のポリイソブチレンブロックを含む熱可塑性エラストマーを含む、前記〔１〕または〔２〕のいずれか１項記載のインフレータブル物品。
〔４〕ポリイソブチレンブロックを含む熱可塑性エラストマーの含有量が、添加補強用充填剤と添加熱可塑性エラストマーの合計容量に対して、容量パーセントとして20％以上である、前記〔３〕記載のインフレータブル物品。
〔５〕ポリイソブチレンブロックを含む前記熱可塑性エラストマーが、前記ポリイソブチレンブロックの末端のうちの少なくとも１つの末端において、60℃以上のガラス転移温度を有する熱可塑性ブロックを含む、前記〔１〕〜〔４〕のいずれか１項記載のインフレータブル物品。
〔６〕ポリイソブチレンブロックを含む前記熱可塑性エラストマーの熱可塑性ブロックが、スチレン、メチルスチレン、パラ-(tert-ブチル)スチレン、クロロスチレン、ブロモスチレン、フルオロスチレン、パラ-ヒドロキシスチレンおよびこれらのモノマーの混合物からなる群から選ばれる少なくとも１種の重合モノマーからなる、前記〔５〕記載のインフレータブル物品。
〔７〕ポリイソブチレンブロックを含む前記熱可塑性エラストマーが、スチレン/イソブチレンジブロックコポリマー（“SIB”）、スチレン/イソブチレン/スチレントリブロックコポリマー（“SIBS”）およびこれらのコポリマーの混合物からなる群から選ばれる、請求項６記載のインフレータブル物品。
〔８〕ポリイソブチレンブロックを含む前記熱可塑性エラストマーが、スチレン/イソブチレン/スチレントリブロックコポリマー（“SIBS”）である、前記〔７〕記載のインフレータブル物品。
〔９〕ポリイソブチレンブロックを含む前記熱可塑性エラストマーの熱可塑性ブロックが、エチレン；プロピレン；エチレンオキシド；塩化ビニル；アセナフチレン；インデン；2-メチルインデン；3-メチルインデン；4-メチルインデン；ジメチルインデン；2-フェニルインデン；3-フェニルインデン；4-フェニルインデン；イソプレン；アクリル酸、クロトン酸、ソルビン酸およびメタクリル酸のエステル；アクリルアミドの誘導体；メタクリルアミドの誘導体；アクリロニトリルの誘導体；メタクリロニトリルの誘導体；メチルメタクリレート；セルロース誘導体およびこれらの化合物の混合物からなる群から選ばれる少なくとも１種の重合モノマーからなる、前記〔５〕記載のインフレータブル物品。
〔１０〕前記ブチルゴムが、イソブチレンとイソプレンとのコポリマーである、前記〔１〕〜〔９〕のいずれか１項記載のインフレータブル物品。
〔１１〕前記ブチルゴムが、ブロモイソブチレン/イソプレンコポリマーである、前記〔１〕〜〔９〕のいずれか１項記載のインフレータブル物品。
〔１２〕前記ブチルゴムが、クロロイソブチレン/イソプレンコポリマーである、前記〔１〕〜〔９〕のいずれか１項記載のインフレータブル物品。
〔１３〕前記ゴム組成物が、さらに、増量オイルを2phrと50phrの間の含有量で含む、前記〔１〕〜〔１２〕のいずれか１項記載のインフレータブル物品。
〔１４〕前記補強用充填剤が、カーボンブラックである、前記〔１〕〜〔１３〕のいずれか１項記載のインフレータブル物品。
〔１５〕前記物品が、ゴム製である、前記〔１〕〜〔１４〕のいずれか１項記載のインフレータブル物品。
〔１６〕ゴム製の前記物品が、タイヤである、前記〔１５〕記載のインフレータブル物品。
〔１７〕前記インフレータブル物品が、内部チューブである、前記〔１５〕記載のインフレータブル物品。
〔１８〕前記内部チューブが、タイヤ内部チューブである、前記〔１７〕記載のインフレータブル物品。
〔１９〕膨張ガスに対して気密性の前記エラストマー層の前記ゴム組成物を、前記ブチルゴムをポリイソブチレンブロックを含む前記熱可塑性エラストマーおよび任意構成成分としての前記補強用充填剤と60℃〜180℃の範囲にある温度において3〜20分間混合する少なくとも１つの段階を含む方法に従って製造することを特徴とする、前記〔１〕〜〔１８〕のいずれか１項記載のインフレータブル物品の製造方法。
【手続補正２】
【補正対象書類名】特許請求の範囲
【補正対象項目名】全文
【補正方法】変更
【補正の内容】
【特許請求の範囲】
【請求項１】
膨張ガスに対して気密性のエラストマー層を備えたインフレータブル物品であって、前記エラストマー層が、非熱可塑性エラストマーとしての、単独でまたは１種以上の他の非熱可塑性エラストマーとのブレンドとして使用するブチルゴム、架橋系、0〜120phrの範囲内の含有量の任意構成成分としての補強用充填剤、およびポリイソブチレンブロックを含む熱可塑性エラストマーを少なくとも含む少なくとも１種のゴム組成物を含み、前記熱可塑性エラストマーの含有量が、3〜80phr (非熱可塑性エラストマーの100質量部当りの質量部)の範囲内にあることを特徴とする前記インフレータブル物品。
【請求項２】
ポリイソブチレンブロックを含む熱可塑性エラストマーの含有量が、5〜50phrの範囲内である、請求項１記載のインフレータブル物品。
【請求項３】
前記ゴム組成物が、添加補強用充填剤と添加熱可塑性エラストマーの合計容量に対して、容量パーセントとして10％以上の含有量のポリイソブチレンブロックを含む熱可塑性エラストマーを含む、請求項１または２のいずれか１項記載のインフレータブル物品。
【請求項４】
ポリイソブチレンブロックを含む前記熱可塑性エラストマーが、前記ポリイソブチレンブロックの末端のうちの少なくとも１つの末端において、60℃以上のガラス転移温度を有する熱可塑性ブロックを含む、請求項１〜３のいずれか１項記載のインフレータブル物品。
【請求項５】
ポリイソブチレンブロックを含む前記熱可塑性エラストマーが、スチレン/イソブチレンジブロックコポリマー（“SIB”）、スチレン/イソブチレン/スチレントリブロックコポリマー（“SIBS”）およびこれらのコポリマーの混合物からなる群から選ばれる、請求項４記載のインフレータブル物品。
【請求項６】
ポリイソブチレンブロックを含む前記熱可塑性エラストマーの熱可塑性ブロックが、エチレン；プロピレン；エチレンオキシド；塩化ビニル；アセナフチレン；インデン；2-メチルインデン；3-メチルインデン；4-メチルインデン；ジメチルインデン；2-フェニルインデン；3-フェニルインデン；4-フェニルインデン；イソプレン；アクリル酸、クロトン酸、ソルビン酸およびメタクリル酸のエステル；アクリルアミドの誘導体；メタクリルアミドの誘導体；アクリロニトリルの誘導体；メタクリロニトリルの誘導体；メチルメタクリレート；セルロース誘導体およびこれらの化合物の混合物からなる群から選ばれる少なくとも１種の重合モノマーからなる、請求項４記載のインフレータブル物品。
【請求項７】
前記ブチルゴムが、イソブチレンとイソプレンとのコポリマーである、請求項１〜６のいずれか１項記載のインフレータブル物品。
【請求項８】
前記ブチルゴムが、ブロモイソブチレン/イソプレンコポリマーである、請求項１〜６のいずれか１項記載のインフレータブル物品。
【請求項９】
前記ブチルゴムが、クロロイソブチレン/イソプレンコポリマーである、請求項１〜６のいずれか１項記載のインフレータブル物品。
【請求項１０】
前記ゴム組成物が、さらに、増量オイルを2phrと50phrの間の含有量で含む、請求項１〜９のいずれか１項記載のインフレータブル物品。
【請求項１１】
前記補強用充填剤が、カーボンブラックである、請求項１〜１０のいずれか１項記載のインフレータブル物品。
【請求項１２】
前記物品が、ゴム製である、請求項１〜１１のいずれか１項記載のインフレータブル物品。